СПОСОБ ПРИГОТОВЛЕНИЯ КЕРАМИЧЕСКОГО СТЕКЛЯННОГО МАТЕРИАЛА В ФОРМЕ ЛИСТОВ, ЛИСТЫ, ПОЛУЧЕННЫЕ ТАКИМ СПОСОБОМ, И ИХ ПРИМЕНЕНИЕ

1. Способ производства керамического стеклянного материала в форме листов, в котором
смесь оксидов, используемую для производства керамического стеклянного материала, подвергают плавлению;
стекловидную массу, полученную таким образом обрабатывают, используя операции и оборудование, обычно используемые для обработки и производства стекла;
материал, полученный таким образом, подвергают циклу термической кристаллизации;
характеризующийся тем, что указанная смесь оксидов состоит из
2
2
3
2
SiO 50-80%; AlO 5-30%; LiO 3-20%, и при необходимости других оксидов.
2
5
2
2
2
2. Способ по п.1, в котором указанные другие оксиды выбраны из группы, состоящей из ZnO, PO, КО, NaO, CaO, MgO, BaO, ZrO.
3. Способ по п.2, в котором указанные оксиды содержатся в количестве, масс.%:
2
5
2
2
2
ZnO 0,1-3%; PO 0,1-5%; KO 1-5%; NaO 0,1-6%; CaO 0,1-6%; MgO 0,1-6%; BaO 0,1-5%; ZrO 0,1-4%.
4. Способ по пп.1-3, в котором цикл термической кристаллизации, который является стадией, предшествующей заключительному охлаждению, проводят при температуре от 550°С до 920°С и в течение времени от 2 до 6 ч, причем полный цикл продолжается 12-25 ч.
5. Способ по п.4, в котором цикл кристаллизации проводят, начиная с 550°С и изменяя температуру на 20°С в сторону повышения.
6. Смеси оксидов для осуществления способа по пп.1-5, имеющие следующие составы:
a) SiO<sub>2</sub>
78,57
Al<sub>2</sub>O<sub>3</sub>
5,35
ZnO
0,52
Li<sub>2</sub>O
11,23
P<sub>2</sub>O<sub>5</sub>
1,95
K<sub>2</sub>O
2,34;
b) SiO<sub>2</sub>
74,47
Al<sub>2</sub>O<sub>3</sub>
9,35
ZnO
0,52
Li<sub>2</sub>O
11,23
P<sub>2</sub>O<sub>5</sub>
1,95
К<sub>2</sub>О
2,34;
c) SiO<sub>2</sub>
75,50
Al<sub>2</sub>O<sub>3</sub>
8,35
ZnO
0,50
Li<sub>2</sub>O
9,75
P<sub>2</sub>O<sub>5</sub>
1,95
K<sub>2</sub>O
2,35
Na<sub>2</sub>O
1,00
CaO
0,50;
d) SiO<sub>2</sub>
77,51
Al<sub>2</sub>O<sub>3</sub>
5,35
ZnO
1,52
Li<sub>2</sub>O
10,23
P<sub>2</sub>O<sub>5</sub>
2,95
K<sub>2</sub>O
2,34;
e) SiO<sub>2</sub>
78,46
Al<sub>2</sub>O<sub>3</sub>
5,35
ZnO
4,52
Li<sub>2</sub>O
7,23
P<sub>2</sub>O<sub>5</sub>
1,95
MgO
1,00;
f) SiO<sub>2</sub>
78,59
Al<sub>2</sub>O<sub>3</sub>
5,36
ZnO
0,52
Li<sub>2</sub>O
11,24
P<sub>2</sub>O<sub>5</sub>
1,95
MgO
3,00
K<sub>2</sub>O
2,34;
g) SiO<sub>2</sub>
75,13
Al<sub>2</sub>O<sub>3</sub>
8,31
ZnO
0,52
Li<sub>2</sub>O
9,68
P<sub>2</sub>O<sub>5</sub>
1,94
K<sub>2</sub>O
2,33
BaO
0,93
ZrO<sub>2</sub>
0,93.
7. Листы керамического стеклянного материала, полученные способом по пп.1-6.
8. Листы керамического стеклянного материала по п.7, в котором указанные листы имеют размеры до 2,00×3,00 м.